(57)【要約】【課題】  耐食性、耐摩耗性、耐傷性のいずれも優れている金色被膜を有する製品およびその製造方法を提供すること。【解決手段】  貴金属または貴金属の合金からなる被膜が形成された装飾品において、金属またはセラミックスからなる装飾品用基材と、前記基材表面に形成された下地層と、前記下地層の表面に乾式メッキ法により金と、金と共晶となる元素からなる金合金を形成する装飾被膜層とから構成され、前記装飾被膜層の厚さが０．００１から１．０μｍである。【選択図】      なし【特許請求の範囲】
【請求項１】
貴金属または貴金属の合金からなる被膜が形成された装飾品において、
金属またはセラミックスからなる装飾品用基材と、
前記基材表面に形成された下地層と、
前記下地層の表面に乾式メッキ法により金と、金と共晶となる元素からなる金合金を形成する装飾被膜層と
から構成されたことを特徴とする金色被膜を有する装飾品。
【請求項２】
前記装飾品用基材が、ステンレス鋼、チタン、チタン合金、銅、銅合金、亜鉛、亜鉛合金、アルミニウム、アルミニウム合金、マグネシウム合金、タングステンカーバイドおよびタンタルカーバイドの中から選ばれる少なくとも１つの金属ないし合金からなり、かつ、基材表面が鏡面、梨地、ヘアライン模様、ホーニング模様、型打ち模様およびエッチング模様の中から選ばれる少なくとも１つの表面仕上げが施されていることを特徴とする請求項１に記載の金色被膜を有する装飾品。
【請求項３】
前記装飾品用基材が、ジルコニアセラミックスからなり、その組成が酸化イットリウム（Ｙ2Ｏ2）、酸化マグネシウム（ＭｇＯ）または酸化カルシウム（ＣａＯ）の安定化剤を３から７重量％含む安定化ジルコニアで、白色色調を呈していることを特徴とする請求項１に記載の金色被膜を有する装飾品。
【請求項４】
前記装飾品用基材が、銅および銅合金以外の金属、またはセラミックスからなり、かつ、前記基材表面に形成される下地層が、乾式メッキ法により形成された、チタン（Ｔｉ）、クロム（Ｃｒ）、ジルコニウム（Ｚｒ）、ハフニウム（Ｈｆ）、バナジウム（Ｖ）、ニオブ（Ｎｂ）またはタンタル（Ｔａ）からなる被膜であることを特徴とする請求項１から３のいずれかに記載の金色被膜を有する装飾品。
【請求項５】
前記装飾品用基材が、銅および銅合金以外の金属、またはセラミックスからなり、かつ、前記基材表面に形成される下地層が、乾式メッキ法により形成された、チタン、クロム、ジルコニウム、ハフニウム、バナジウム、ニオブまたはタンタルの炭化物（炭素原子含有量が５から１５原子％）、窒化物、窒炭化物からなる金属化合物被膜であることを特徴とする請求項１から３のいずれかに記載の金色被膜を有する装飾品。
【請求項６】
前記下地層が、乾式メッキ法により形成された厚み０．０２から２μｍの被膜であることを特徴とする請求項１、４、５のいずれかに記載の金色被膜を有する装飾品。
【請求項７】
前記装飾品用基材が、銅または銅合金からなり、かつ、前記下地層が、前記基材表面に湿式メッキ法により形成された厚み１から１０μｍのニッケル被膜と、前記ニッケル被膜表面に湿式メッキ法により形成された厚み３から１０μｍのアモルファスのニッケル−リン合金被膜とからなることを特徴とする請求項１または２に記載の金色被膜を有する装飾品。
【請求項８】
前記装飾品用基材が、銅または銅合金からなり、かつ、前記下地層が、湿式メッキ法により形成された、銅、パラジウム、銅−錫合金、銅−錫−亜鉛合金および銅−錫−パラジウムからなる群から選ばれる少なくとも１つからなる厚み２から９μｍの被膜であることを特徴とする請求項１または２に記載の金色被膜を有する装飾品。
【請求項９】
前記装飾被膜層が金とシリコンからなる金合金もしくは金とゲルマニウムからなる金合金であることを特徴とする請求項１に記載の金色被膜を有する装飾品。
【請求項１０】
前記装飾被膜層が１０から２０原子％のシリコンと、８０から９０原子％の金からなる金合金、好ましくは１８から１９原子％のシリコンと、８１から８２原子％の金からなる金合金であることを特徴とする請求項１、９に記載の金色被膜を有する装飾品。
【請求項１１】
前記装飾被膜層が１から１５原子％のゲルマニウムと、９５から９９原子％の金からなる金合金、好ましくは２から４原子％のゲルマニウムと、９６から９８原子％の金からなる金合金からなることを特徴とする請求項１、９に記載の金色被膜を有する装飾品。
【請求項１２】
前記装飾被膜層を２０から３５原子％のゲルマニウムと、６５から８０
原子％の金からなる金合金、好ましくは２５から３０原子％のゲルマニウムと、７０から７５原子％の金からなる金合金とすることにより淡い色調の金色としたことを特徴とする請求項１、９に記載の金色被膜を有する装飾品。
【請求項１３】
前記装飾被膜層の厚さが０．００１から１．０μｍであることを特徴とする請求項１、９から１２のいずれかに記載の金色被膜を有する装飾品。
【請求項１４】
前記装飾被膜層の表面硬度（ＨＶ；マイクロビッカース硬度計、５ｍＮ荷重）が、７００から２０００であることを特徴とする請求項１、９から１３のいずれかに記載の金色被膜を有する装飾品。
【請求項１５】
前記装飾被膜層からなる金色被膜表面の一部に、乾式メッキ法または湿式メッキ法により形成された、前記装飾被膜層の色調と異なる少なくとも１つの被膜からなる仕上げ被膜層を有することを特徴とする請求項１、９から１４のいずれかに記載の金色被膜を有する装飾品。
【請求項１６】
前記仕上げ被膜層が、ダイヤモンドライクカーボン（ＤＬＣ）からなることを特徴とする請求項１５に記載の金色被膜を有する装飾品。
【請求項１７】
前記装飾被膜層と前記仕上げ被膜層の間に混合層を有していることを特徴とする請求項１５または１６に記載の金色被膜を有する装飾品。
【請求項１８】
前記混合層は前記装飾被膜層および前記仕上げ被膜層を形成する金属またはその合金からなることを特徴とする請求項１７に記載の金色被膜を有する装飾品。
【請求項１９】
前記混合層の厚みが０．００５から０．１μｍであることを特徴とする請求項１７または１８に記載の金色被膜を有する装飾品。
【請求項２０】
前記下地層、混合層、装飾被膜層、仕上げ被膜層の各層が、スパッタリング法、イオンプレーティング法、アーク法の中の少なくとも１つの方式で形成されていることを特徴とする請求項１から１９のいずれかに記載の金色被膜を有する装飾品。
【請求項２１】
前記装飾品が時計外装部品であることを特徴とする請求項１から２０のいずれかに記載の金色被膜を有する装飾品。
【請求項２２】
貴金属または貴金属の合金からなる被膜を形成する装飾品の製造方法において、
金属またはセラミックスからなる装飾品用基材の表面に下地層を形成する工程と、
前記下地層の表面に乾式メッキ法により金と、金と共晶となる元素による金合金からなる装飾被膜層を形成する工程と
から構成されたことを特徴とする金色被膜を有する装飾品の製造方法。
【請求項２３】
前記装飾品用基材が、ステンレス鋼、チタン、チタン合金、銅、銅合金、亜鉛、亜鉛合金、アルミニウム、アルミニウム合金、マグネシウム合金、タングステンカーバイドおよびタンタルカーバイドの中から選ばれる少なくとも１つの金属ないし合金からなり、かつ、基材表面が鏡面、梨地、ヘアライン模様、ホーニング模様、型打ち模様およびエッチング模様の中から選ばれる少なくとも１つの表面仕上げが施されていることを特徴とする請求項２２に記載の金色被膜を有する装飾品の製造方法。
【請求項２４】
前記装飾品用基材が、酸化イットリウム（Ｙ２Ｏ２）、酸化マグネシウム（ＭｇＯ）または酸化カルシウム（ＣａＯ）の安定剤を３から７重量％含んだ安定化ジルコニア粉末１００重量部に対して、バインダーを２０から２５重量部含んだ素材を射出成形で成形し、その後、機械加工で粗加工、脱脂、焼成、研削および研磨工程を経て形成され、白色色調を呈していることを特徴とする請求項２２に記載の金色被膜を有する装飾品の製造方法。
【請求項２５】
前記装飾品用基材が、銅および銅合金以外の金属、またはセラミックスからなり、かつ、前記基材表面に形成される下地層として、チタン（Ｔｉ）、クロム（Ｃｒ）、ジルコニウム（Ｚｒ）、ハフニウム（Ｈｆ）、バナジウム（Ｖ）、ニオブ（Ｎｂ）またはタンタル（Ｔａ）からなる金属被膜を乾式メッキにより形成したことを特徴とする請求項２２から２４のいずれかに記載の金色被膜を有する装飾品の製造方法。
【請求項２６】
前記装飾品用基材が、銅および銅合金以外の金属、またはセラミックスからなり、かつ、前記基材表面に形成される下地層として、チタン、クロム、ジルコニウ
ム、ハフニウム、バナジウム、ニオブまたはタンタルの炭化物（炭素原子含有量が５から１５原子％）、窒化物、窒炭化物からなる金属化合物被膜を乾式メッキにより形成したことを特徴とする請求項２２から２４のいずれかに記載の金色被膜を有する装飾品の製造方法。
【請求項２７】
前記下地層として、厚み０．０２から２μｍの被膜を乾式メッキにより形成したことを特徴とする請求項２２、２５、２６のいずれかに記載の金色被膜を有する装飾品の製造方法。
【請求項２８】
前記装飾品用基材が、銅または銅合金からなり、かつ、前記下地層として、前記基材表面に厚み１から１０μｍのニッケル被膜を湿式メッキにより形成し、前記ニッケル被膜表面に厚み３から１０μｍのアモルファスのニッケル−リン合金被膜を湿式メッキにより形成したことを特徴とする請求項２２または２３に記載の金色被膜を有する装飾品の製造方法。
【請求項２９】
前記装飾品用基材が、銅または銅合金からなり、かつ、前記下地層として、銅、パラジウム、銅−錫合金、銅−錫−亜鉛合金および銅−錫−パラジウムからなる群から選ばれる少なくとも１つからなる厚み２から９μｍの被膜を湿式メッキにより形成したことを特徴とする請求項２２または２３に記載の金色被膜を有する装飾品の製造方法。
【請求項３０】
前記装飾被膜層を、金とシリコンからなる金合金もしくは金とゲルマニウムからなる金合金から形成したことを特徴とする請求項２２に記載の金色被膜を有する装飾品の製造方法。
【請求項３１】
前記装飾被膜層を、１０から２０原子％のシリコンと、８０から９０原子％の金からなる金合金、好ましくは１８から１９原子％のシリコンと、８１から８２原子％の金からなる金合金から形成したことを特徴とする請求項２２、３０に記載の金色被膜を有する装飾品の製造方法。
【請求項３２】
前記装飾被膜層を、１から１５原子％のゲルマニウムと、９５から９９原子％の金からなる金合金、好ましくは２から４原子％のゲルマニウムと、９６から９８原子％の金からなる金合金から形成したことを特徴とする請求項２２、３０に記載の金色被膜を有する装飾品の製造方法。
【請求項３３】
前記装飾被膜層を２０から３５原子％のゲルマニウムと、６５から８０原子％の金からなる金合金、好ましくは２５から３０原子％のゲルマニウムと、７０から７５原子％の金からなる金合金から形成して、淡い色調の金色の装飾被膜層としたことを特徴とする請求項２２、３０に記載の金色被膜を有する装飾品の製造方法。
【請求項３４】
前記装飾被膜層の厚さを０．００１から１．０μｍに形成したことを特徴とする請求項２２、３０から３３のいずれかに記載の金色被膜を有する装飾品の製造方法。
【請求項３５】
前記装飾被膜層の表面硬度（ＨＶ；マイクロビッカース硬度計、５ｍＮ荷重）を７００から２０００に形成したことを特徴とする請求項２２、３０から３４のいずれかに記載の金色被膜を有する装飾品の製造方法。
【請求項３６】
前記装飾被膜層からなる金色被膜表面の一部に、前記装飾被膜層の色調と異なる少なくとも１つの被膜からなる仕上げ被膜層を乾式メッキまたは湿式メッキにより形成したことを特徴とする請求項２２、３０から３５のいずれかに記載の金色被膜を有する装飾品の製造方法。
【請求項３７】
前記仕上げ被膜層を、ダイヤモンドライクカーボン（ＤＬＣ）により形成したことを特徴とする請求項３６に記載の金色被膜を有する装飾品の製造方法。
【請求項３８】
前記装飾被膜層と前記仕上げ被膜層の間に混合層を形成したことを特徴とする請求項３６または３７に記載の金色被膜を有する装飾品の製造方法。
【請求項３９】
前記混合層は前記装飾被膜層および前記仕上げ被膜層を形成する金属またはその合金とから形成したことを特徴とする請求項３８に記載の金色被膜を有する装飾品の製造方法。
【請求項４０】
前記混合層の厚みを０．００５から０．１μｍに形成したことを特徴と
する請求項３８または３９に記載の金色被膜を有する装飾品の製造方法。
【請求項４１】
前記下地層、混合層、装飾被膜層、仕上げ被膜層の各層が、スパッタリング法、イオンプレーティング法、アーク法の中の少なくとも１つの方式で形成したことを特徴とする請求項２２から４０のいずれかに記載の金色被膜を有する装飾品の製造方法。
【請求項４２】
前記装飾品が時計外装部品であることを特徴とする請求項２２から４１のいずれかに記載の金色被膜を有する装飾品の製造方法。
【発明の詳細な説明】
【技術分野】
【０００１】
本発明は、金色被膜を有する装飾品（装身具）およびその製造方法に関し、特に、金色色調を呈する硬質な金合金色調の被膜を有する装飾品およびその製造方法に関するものである。また、本発明は、かぶれなどの金属アレルギー性の皮膚炎を起こす虞のない金色装飾部品およびその製造方法に関する。
【背景技術】
【０００２】
近年、時計を始めとした装飾品は、ＴＰＯに対応した要求、デザインのバリエーションと共に多種多様化傾向にあり、これに伴い、長期携帯による耐傷性に富んだ硬質化の製品の要求が絶えない。
従来、装飾品（装身具）である時計、ネックレス、ペンダント、ブローチ等は、加工性、材料価格等により銅合金が多く使用されている。
また、時計バンドなどの時計部品、指輪、ネックレス、イヤリング等の装飾部品は、その最外層に、湿式あるいは乾式メッキの手法を用いて金被膜を形成することにより、高級感あるいは優れた耐食性を付与している。しかしながら、純金の被膜では、軟
らかく摩耗し易いこと、また金色が濃くなり過ぎるため好まれず、むしろ淡い金色が好まれる傾向にある等の理由により、純金の被膜に変えて金−ニッケル合金膜、金
−パラジウム合金膜等が装飾部品の最外層に形成されるようになった。
【０００３】
しかしながら、近年、貴金属製のネックレスやイヤリングなどの装飾品で、金属と皮膚の接触でかぶれができるアレルギー性の皮膚炎が増加しており、ほとんどの金属でその事例が報告されている。中でも、金−ニッケル合金膜、金−パラジウム合金膜はアレルギー性の皮膚炎の発生が多く報告されている。
【０００４】
したがって、従来より、皮膚と接触してもかぶれなどのアレルギー性皮膚炎が生じることがなく、かつ、均一な金色調を有する金色装飾部品の出現が望まれている。
【０００５】
さらに、上記のような装飾品においては、耐食性を得るため高価な貴金属を含むメッキ被膜を最外層メッキ被膜として形成しているため、装飾品の価格が高くなるという、コスト面での問題がある。したがって、低価格品の装飾品では、最外層メッキ被膜が薄くなり、長期間における耐食性が問題となる。しかも、低価格品の装飾品の製造に際し、安定した薄い最外層メッキ被膜を得るため、貴金属メッキ浴の維持管理が作業上の大きな問題となっている。さらには、安定した色調の最外層メッキ被膜を得るためには、作業者の熟練度も問題となっている。
【０００６】
これらの問題を解決するために、窒化チタン、窒化タンタルあるいは炭化タンタルの中から選ばれる金色硬質化合物上に金または金合金からなる金色被覆層をイオンプレーティング法で形成する方法がある（特許文献１参照）。
また、上記を改良し、皮膚と接触してもかぶれなどのアレルギー性皮膚炎が生じることが極めて少なく、かつ、均一な金色調を有する部品およびその製造方法に関する発明がある（特許文献２参照）。
【特許文献１】特許第１３２８０１４号
【特許文献２】特許第２９９９３６０号
【０００７】
しかしながら、上記はいずれも耐食性、耐摩耗性には非常に優れている反面、最表面である金色被覆層が耐傷性には弱いため、携帯使用時に傷が入ってしまう欠点がある。
【発明の開示】
【発明が解決しようとする課題】
【０００８】
本発明は、上記課題に鑑みたものであり、耐食性、耐摩耗性、耐傷性のいずれも優れている金色被膜を有する製品およびその製造方法を提供する。
【課題を解決するための手段】
【０００９】
本発明の金色被膜を有する装飾品は、貴金属または貴金属の合金からなる被膜が形成された装飾品において、金属またはセラミックスからなる装飾品用基材と、前記基材表面に形成された下地層と、前記下地層の表面に乾式メッキ法により金と、金と共晶となる元素からなる金合金を形成する装飾被膜層とから構成されたことを特徴とする。
【００１０】
また、本発明の金色被膜を有する装飾品は、前記装飾品用基材が、ステンレス鋼、チタン、チタン合金、銅、銅合金、亜鉛、亜鉛合金、アルミニウム、アルミニウム合金、マグネシウム合金、タングステンカーバイドおよびタンタルカーバイドの中から選ばれる少なくとも１つの金属ないし合金からなり、かつ、基材表面が鏡面、梨地、ヘアライン模様、ホーニング模様、型打ち模様およびエッチング模様の中から選ばれる少なくとも１つの表面仕上げが施されていることを特徴とする。
また、本発明の金色被膜を有する装飾品は、前記装飾品用基材が、ジルコニアセラミックスからなり、その組成が酸化イットリウム（Ｙ2Ｏ2）、酸化マグネシウム（ＭｇＯ）または酸化カルシウム（ＣａＯ）の安定化剤を３から７重量％含む安定化ジルコニアで、白色色調を呈していることを特徴とする。
また、本発明の金色被膜を有する装飾品は、前記装飾品用基材が、銅および銅合金以外の金属、またはセラミックスからなり、かつ、前記基材表面に形成される下地層が、乾式メッキ法により形成された、チタン（Ｔｉ）、クロム（Ｃｒ）、ジルコニウム（Ｚｒ）、ハフニウム（Ｈｆ）、バナジウム（Ｖ）、ニオブ（Ｎｂ）またはタンタル（Ｔａ）からなる被膜であることを特徴とする。
また、本発明の金色被膜を有する装飾品は、前記装飾品用基材が、銅および銅合金以外の金属、またはセラミックスからなり、かつ、前記基材表面に形成される下地層が、乾式メッキ法により形成された、チタン、クロム、ジルコニウム、ハフニウム、バナジウム、ニオブまたはタンタルの炭化物（炭素原子含有量が５から１５原子％）、窒化物、窒炭化物からなる金属化合物被膜であることを特徴とする。
【００１１】
また、本発明の金色被膜を有する装飾品は、前記下地層が、乾式メッキ法により形成された厚み０．０２から２μｍの被膜であることを特徴とする。
【００１２】
また、本発明の金色被膜を有する装飾品は、前記装飾品用基材が、銅または銅合金からなり、かつ、前記下地層が、前記基材表面に湿式メッキ法により形成された厚み１から１０μｍのニッケル被膜と、前記ニッケル被膜表面に湿式メッキ法により形成された厚み３から１０μｍのアモルファスのニッケル−リン合金被膜とからなることを特徴とする。
また、本発明の金色被膜を有する装飾品は、前記装飾品用基材が、銅または銅合金からなり、かつ、前記下地層が、湿式メッキ法により形成された、銅、パラジウム、銅−錫合金、銅−錫−亜鉛合金および銅−錫−パラジウムからなる群から選ばれる少なくとも１つからなる厚み２から９μｍの被膜であることを特徴とする。
【００１３】
また、本発明の金色被膜を有する装飾品は、前記装飾被膜層が金とシリコンからなる金合金もしくは金とゲルマニウムからなる金合金であることを特徴とする。
また、本発明の金色被膜を有する装飾品は、前記装飾被膜層が１０から２０原子％のシリコンと、８０から９０原子％の金からなる金合金、好ましくは１８から１９原子％のシリコンと、８１から８２原子％の金からなる金合金であることを特徴とする。
また、本発明の金色被膜を有する装飾品は、前記装飾被膜層が１から１５原子％のゲル
マニウムと、９５から９９原子％の金からなる金合金、好ましくは２から４原子％のゲルマニウムと、９６から９８原子％の金からなる金合金からなることを特徴とする。
また、本発明の金色被膜を有する装飾品は、前記装飾被膜層を２０から３５原子％のゲルマニウムと、６５から８０原子％の金からなる金合金、好ましくは２５から３０原子％のゲルマニウムと、７０から７５原子％の金からなる金合金とすることにより淡い色調の金色としたことを特徴とする。
また、本発明の金色被膜を有する装飾品は、前記装飾被膜層の厚さが０．００１から１．０μｍであることを特徴とする。
【００１４】
また、本発明の金色被膜を有する装飾品は、前記装飾被膜層の表面硬度（ＨＶ；マイクロビッカース硬度計、５ｍＮ荷重）が、７００から２０００であることを特徴とする。
【００１５】
また、本発明の金色被膜を有する装飾品は、前記装飾被膜層からなる金色被膜表面の一部に、乾式メッキ法または湿式メッキ法により形成された、前記装飾被膜層の色調と異なる少なくとも１つの被膜からなる仕上げ被膜層を有することを特徴とする。
また、本発明の金色被膜を有する装飾品は、前記仕上げ被膜層が、ダイヤモンドライクカーボン（ＤＬＣ）からなることを特徴とする。
また、本発明の金色被膜を有する装飾品は、前記装飾被膜層と前記仕上げ被膜層の間に混合層を有していることを特徴とする。
また、本発明の金色被膜を有する装飾品は、前記混合層は前記装飾被膜層および前記仕上げ被膜層を形成する金属またはその合金からなることを特徴とする。
また、本発明の金色被膜を有する装飾品は、前記混合層の厚みが０．００５から０．１μｍであることを特徴とする。
また、本発明の金色被膜を有する装飾品は、前記下地層、混合層、装飾被膜層、仕上げ被膜層の各層が、スパッタリング法、イオンプレーティング法、アーク法の中の少なくとも１つの方式で形成されていることを特徴とする。
また、本発明の金色被膜を有する装飾品は、前記装飾品が時計外装部品であることを特徴とする。
【００１６】
また、本発明の金色被膜を有する装飾品の製造方法は、貴金属または貴金属の合金からなる被膜を形成する装飾品の製造方法において、
金属またはセラミックスからなる装飾品用基材の表面に下地層を形成する工程と、
前記下地層の表面に乾式メッキ法により金と、金と共晶となる元素による金合金からなる装飾被膜層を形成する工程と
から構成されたことを特徴とする。
【００１７】
また、本発明の金色被膜を有する装飾品の製造方法は、前記装飾品用基材が、ステンレス鋼、チタン、チタン合金、銅、銅合金、亜鉛、亜鉛合金、アルミニウム、アルミニウム合金、マグネシウム合金、タングステンカーバイドおよびタンタルカーバイドの中から選ばれる少なくとも１つの金属ないし合金からなり、かつ、基材表面が鏡面、梨地、ヘアライン模様、ホーニング模様、型打ち模様およびエッチング模様の中から選ばれる少なくとも１つの表面仕上げが施されていることを特徴とする。
また、本発明の金色被膜を有する装飾品の製造方法は、前記装飾品用基材が、酸化イットリウム（Ｙ２Ｏ２）、酸化マグネシウム（ＭｇＯ）または酸化カルシウム（ＣａＯ）の安定剤を３から７重量％含んだ安定化ジルコニア粉末１００重量部に対して、バインダーを２０から２５重量部含んだ素材を射出成形で成形し、その後、機械加工で粗加工、脱脂、焼成、研削および研磨工程を経て形成され、白色色調を呈していることを特徴とする。
また、本発明の金色被膜を有する装飾品の製造方法は、前記装飾品用基材が、銅および銅合金以外の金属、またはセラミックスからなり、かつ、前記基材表面に形成される下地層として、チタン（Ｔｉ）、クロム（Ｃｒ）、ジルコニウム（Ｚｒ）、ハフニウム（Ｈｆ
）、バナジウム（Ｖ）、ニオブ（Ｎｂ）またはタンタル（Ｔａ）からなる金属被膜を乾式メッキにより形成したことを特徴とする。
また、本発明の金色被膜を有する装飾品の製造方法は、前記装飾品用基材が、銅および銅合金以外の金属、またはセラミックスからなり、かつ、前記基材表面に形成される下地層として、チタン、クロム、ジルコニウム、ハフニウム、バナジウム、ニオブまたはタンタルの炭化物（炭素原子含有量が５から１５原子％）、窒化物、窒炭化物からなる金属化合物被膜を乾式メッキにより形成したことを特徴とする。
【００１８】
また、本発明の金色被膜を有する装飾品の製造方法は、前記下地層として、厚み０．０２から２μｍの被膜を乾式メッキにより形成したことを特徴とする。
【００１９】
また、本発明の金色被膜を有する装飾品の製造方法は、前記装飾品用基材が、銅または銅合金からなり、かつ、前記下地層として、前記基材表面に厚み１から１０μｍのニッケル被膜を湿式メッキにより形成し、前記ニッケル被膜表面に厚み３から１０μｍのアモルファスのニッケル−リン合金被膜を湿式メッキにより形成したことを特徴とする。
また、本発明の金色被膜を有する装飾品の製造方法は、前記装飾品用基材が、銅または銅合金からなり、かつ、前記下地層として、銅、パラジウム、銅−錫合金、銅−錫−亜鉛合金および銅−錫−パラジウムからなる群から選ばれる少なくとも１つからなる厚み２から９μｍの被膜を湿式メッキにより形成したことを特徴とする。
【００２０】
また、本発明の金色被膜を有する装飾品の製造方法は、前記装飾被膜層を、金とシリコンからなる金合金もしくは金とゲルマニウムからなる金合金から形成したことを特徴とする。
また、本発明の金色被膜を有する装飾品の製造方法は、前記装飾被膜層を、１０から２０原子％のシリコンと、８０から９０原子％の金からなる金合金、好ましくは１８から１９原子％のシリコンと、８１から８２原子％の金からなる金合金から形成したことを特徴とする。
また、本発明の金色被膜を有する装飾品の製造方法は、前記装飾被膜層を、１から１５原子％のゲルマニウムと、９５から９９原子％の金からなる金合金、好ましくは２から４原子％のゲルマニウムと、９６から９８原子％の金からなる金合金から形成したことを特徴とする。
また、本発明の金色被膜を有する装飾品の製造方法は、前記装飾被膜層を２０から３５原子％のゲルマニウムと、６５から８０原子％の金からなる金合金、好ましくは２５から３０原子％のゲルマニウムと、７０から７５原子％の金からなる金合金から形成して、淡い色調の金色の装飾被膜層としたことを特徴とする。
また、本発明の金色被膜を有する装飾品の製造方法は、前記装飾被膜層の厚さを０．００１から１．０μｍに形成したことを特徴とする。
【００２１】
また、本発明の金色被膜を有する装飾品の製造方法は、前記装飾被膜層の表面硬度（ＨＶ；マイクロビッカース硬度計、５ｍＮ荷重）を７００から２０００に形成したことを特徴とする。
【００２２】
また、本発明の金色被膜を有する装飾品の製造方法は、前記装飾被膜層からなる金色被膜表面の一部に、前記装飾被膜層の色調と異なる少なくとも１つの被膜からなる仕上げ被膜層を乾式メッキまたは湿式メッキにより形成したことを特徴とする。
また、本発明の金色被膜を有する装飾品の製造方法は、前記仕上げ被膜層を、ダイヤモンドライクカーボン（ＤＬＣ）により形成したことを特徴とする。
また、本発明の金色被膜を有する装飾品の製造方法は、前記装飾被膜層と前記仕上げ被膜層の間に混合層を形成したことを特徴とする。
また、本発明の金色被膜を有する装飾品の製造方法は、前記混合層は前記装飾被膜層お
よび前記仕上げ被膜層を形成する金属またはその合金とから形成したことを特徴とする。
また、本発明の金色被膜を有する装飾品の製造方法は、前記混合層の厚みを０．００５から０．１μｍに形成したことを特徴とする。
また、本発明の金色被膜を有する装飾品の製造方法は、前記下地層、混合層、装飾被膜層、仕上げ被膜層の各層が、スパッタリング法、イオンプレーティング法、アーク法の中の少なくとも１つの方式で形成したことを特徴とする。
また、本発明の金色被膜を有する装飾品の製造方法は、前記装飾品が時計外装部品であることを特徴とする。
【発明の効果】
【００２３】
本発明によれば、高級感があり、硬質で耐傷性に優れ、傷等による外観品質の劣化が起きにくく、しかも、金色色調を有する装飾品およびその製造方法を提供することができる。
【発明を実施するための最良の形態】
【００２４】
以下、本発明に係る金色被膜を有する装飾品およびその製造方法について具体的に説明する。
【００２５】
本発明に係る金色被膜を有する装飾品は、装飾品用基材と、下地層と装飾被膜層とから構成されている。本発明に係る金色被膜を有する装飾品は、前記装飾被膜層である金色被膜表面の一部に、この層の色調と異なる少なくとも１つの被膜を有していても良い。
【００２６】
〔装飾品用基材〕
本発明に係る金色被膜を有する装飾品で用いられる装飾品用基材は、金属またはセラミックスから形成される基材である。
上記金属（合金を含む）としては、具体的には、ステンレス鋼、チタン、チタン合金、銅、銅合金、亜鉛、亜鉛合金、アルミニウム、アルミニウム合金、マグネシウム合金、タングステン、タングステンカーバイド、タンタル、タンタルカーバイドなどが挙げられる。これらの金属は、１種単独で、あるいは２種以上組み合わせて用いることができる。
【００２７】
上記セラミックスとしては、具体的には、ジルコニアセラミックスなどが挙げられる。このジルコニアセラミックスは、その組成が酸化イットリウム（Ｙ２Ｏ２）または他の安定化剤（たとえば酸化マグネシウム（ＭｇＯ）、酸化カルシウム（ＣａＯ））を３から７重量％含む安定化ジルコニアで、白色色調を呈している。より具体的に説明すると、このジルコニアセラミックスは、ジルコニアおよびバインダーを主成分とし、酸化イットリウム等の安定剤を３から７重量％含んだ安定化ジルコニア粉末１００重量部に対して、バインダーを２０から２５重量部含んでおり、焼成後に白色色調を呈する。バインダーとしては、たとえばポリエチレン、ポリプロピレン、ポリスチレン、エチレンビニルアセテート、ブチルメタクリレート、ポリアセタール、ワックスおよびステアリン酸の中から選ばれる少なくとも２種を混合したものがよい。
【００２８】
本発明において、酸化イットリウム（イットリア）等の安定化剤を３から７重量％含むジルコニアセラミックスを選択した理由は、イットリア等の安定化剤が３重量％より少なくなると、成形したジルコニアセラミックスの耐衝撃性が低下し（脆くなる）、外部からの衝撃で割れ等が発生し易くなり、また、安定化剤が７重量％より多くなっても耐衝撃性が低下し、外部からの衝撃で割れ等が発生し易くなるからである。安定化剤が上記範囲内にあると、ジルコニアセラミックスの結晶構造が立方晶と単斜晶の２相混合組織となっているため、耐衝撃性が安定していると考えられる。
【００２９】
また、バインダーの含有量を、ジルコニア粉末１００重量部に対して２０から２５重量
部としたのは、バインダーが２０重量部より少なくなると、射出成形が悪くなり、金型内に素材が完全に充填されにくくなり、また、２５重量部より多くなると、脱脂工程に時間がかかり量産性が悪くなるとともに、成形された形が壊れやすくなるからである。
【００３０】
金属からなる装飾品用基材は、上記の金属から従来公知の機械加工により調製される。また、装飾品用基材には、必要に応じて各種手段により、鏡面、梨地、ヘアライン模様、ホーニング模様、型打ち模様、エッチング模様の中の少なくとも１つの表面仕上げが施されている。
【００３１】
また、セラミックスからなる装飾品用基材、たとえば時計ケース用基材は、ジルコニアおよびバインダーを主成分とする素材を用いて射出成形により時計ケースの形状を有する成形体を作った後、この成形体を機械加工により粗加工、さらに、この粗加工した成形体を脱脂および焼成して時計ケースの粗基材を作り、次いで、この粗基材を研削および研磨等の機械加工することにより製造される。
【００３２】
本発明における装飾品（部品も含む）としては、たとえば腕時計ケース、腕時計バンド、腕時計のリューズ、腕時計の裏蓋等の時計外装部品、さらにはベルトのバックル、指輪、ネックレス、ブレスレット、イヤリング、ペンダント、ブローチ、カフスボタン、ネクタイ止め、バッジ、メダル、眼鏡のフレーム、カメラのボディ、ドアノブなどが挙げられる。
【００３３】
本発明においては、装飾品用基材の表面に下地層を形成する前に、予め装飾品用基材表面を従来公知の有機溶剤等で洗浄・脱脂しておくことが好ましい。
【００３４】
〔下地層〕
本発明に係る金色被膜を有する装飾品を構成している下地層は、湿式メッキ法および／または乾式メッキ法により形成される少なくとも１つのメッキ被膜からなる。
【００３５】
装飾品用基材が銅および銅合金以外の金属、またはセラミックスからなる場合、この基材表面に形成される下地層としては、乾式メッキ法により形成された、チタン（Ｔｉ）、クロム（Ｃｒ）、ジルコニウム（Ｚｒ）、ハフニウム（Ｈｆ）、バナジウム（Ｖ）、ニオブ（Ｎｂ）、またはタンタル（Ｔａ）からなる金属被膜が望ましい。
【００３６】
下地層は、乾式メッキ法により形成された、炭素原子含有量が５から１５原子％の炭化チタン（ＴｉＣ）、炭化クロム（Ｃｒ３Ｃ２）、炭化ジルコニウム（ＺｒＣ）、炭化ハフニウム（ＨｆＣ）、炭化バナジウム（ＶＣ）、炭化ニオブ（ＮｂＣ）、炭化タングステン（ＷＣ）または炭化タンタル（ＴａＣ）からなる金属化合物被膜であることが特に好ましい。この金属化合物被膜において、装飾用基材表面に近づくに従って、上記金属化合物の炭素原子含有量が徐々に少なくなっており、この金属化合物被膜は、いわゆる傾斜膜と呼ばれる。また、金属化合物被膜は、上記金属の窒化物、窒炭化物でもよい。
【００３７】
これらの金属被膜および金属化合物被膜（下地層）の厚みは０．０２から２μｍであることが望ましく、特に０．０５から０．１μｍであることが好ましい。
【００３８】
乾式メッキ法としては、具体的には、スパッタリング法、アーク法、イオンプレーティング法、イオンビーム等の物理的蒸着法（ＰＶＤ）、ＣＶＤなどが挙げられる。中でも、スパッタリング法、アーク法、イオンプレーティング法が特に好ましく用いられる。
【００３９】
また、本発明に係る金色被膜を有する装飾品において、装飾品用基材が銅または銅合金からなる場合、下地層としては、この基材表面に湿式メッキ法により形成された厚み１か
ら１０μｍ、好ましくは１から５μｍのニッケル被膜と、このニッケル被膜表面に湿式メッキ法により形成された厚み３から１０μｍ、好ましくは３から５μｍのアモルファスのニッケル−リン合金被膜とからなることが好ましい。
【００４０】
また、ニッケルアレルギー防止の面からは、装飾品用基材が銅または銅合金からなる場合、下地層としては、湿式メッキ法により形成された、銅、パラジウム、銅−錫合金、銅−錫−亜鉛合金および銅−錫−パラジウム合金の中の少なくとも１つからなる厚み２から９μｍ、好ましくは２から３μｍの被膜であることが好ましい。
【００４１】
また、これらの金属化合物被膜は乾式メッキ法または湿式メッキ法で形成された上記以外のニッケルを含まない合金であっても良い。
【００４２】
〔装飾被膜層〕
本発明に係る金色被膜を有する装飾品を構成する最外層である装飾被膜層は、下地層の表面に、乾式メッキ法により形成される金と、金と共晶となる元素からなる金合金の被膜からなる。乾式メッキ法としては、具体的には、スパッタリング法、アーク法、イオンプレーティング法、イオンビーム等の物理的蒸着法（ＰＶＤ）、ＣＶＤなどが挙げられる。中でも、スパッタリング法、アーク法、イオンプレーティング法が特に好ましく用いられる。
【００４３】
本発明では、金の色調を保ちつつ、硬質化が可能で、耐傷性が向上する組成を検討した結果、金と共晶点を持つ元素を金と組み合わせた合金を被膜とすることで、目的が達成できることが判明した。
共晶組成近傍では、ランダムな構造を好むような原子間の相互作用があることを示唆する。これは、液化生成のエンタルピーが負で大きいことに起因する。
共晶を持つ系は、液体急冷法で、実際にアモルファス相が得られていることから、
共晶となることでアモルファス構造を持ち、機械的特性が通常の（共晶ではない）金合金の結晶よりも飛躍的に硬度、耐摩耗性が向上する。
上記の点を踏まえて鋭意検討した結果、金と共晶を持つ元素の中でも、シリコンおよびゲルマニウムが最も適していることが判明した。
状態図から、金とシリコンはシリコンが１８．６原子％、残部が金のとき、また、
金とゲルマニウムは、ゲルマニウムが３．０原子％、残部が金のとき、または、ゲルマニウムが２８．０原子％、残部が金のときに共晶点を持つ。
鋭意検討の結果、共晶点とその近傍点であれば硬度、耐摩耗性が向上し、その値は、装飾被膜層が、１０から２０原子％のシリコンと、８０から９０原子％の金からなる金合金、好ましくは１８から１９原子％のシリコンと、８１から８２原子％の金からなる金合金から形成されていればよい。
また、前記装飾被膜層が、１から１５原子％のゲルマニウムと、９５から９９原子％の金からなる金合金、好ましくは２から４原子％のゲルマニウムと、９６から９８原子％の金からなる金合金から形成されていてもよい。
さらに、前記装飾被膜層を、２０から３５原子％のゲルマニウムと、６５から８０原子％の金からなる金合金、好ましくは２５から３０原子％のゲルマニウムと、７０から７５原子％の金からなる金合金から形成することで、金色色調を淡いものとすることが可能となる。
【００４４】
装飾被膜層の厚みは、０．００１から１．０μｍ、好ましくは０．０５から０．１μｍである。
また、前記装飾被膜層の表面硬度（ＨＶ；マイクロビッカース硬度計、５ｍＮ荷重）は７００から２０００である。
【００４５】
〔仕上げ被膜層〕
本発明に係る金色被膜を有する装飾品は、前記装飾被膜層からなる金色調または金合金合金色調を有する金色被膜表面の一部に、装飾被膜層の色調と異なる少なくとも１つの被膜として、仕上げ被膜層が乾式メッキ法または湿式メッキ法により形成されていてもよい。
【００４６】
仕上げ被膜層としては、ステンレス鋼色調やプラチナ色調である白色色調または、ダイヤモンドライクカーボン（ＤＬＣ）からなる被膜が望ましい。この被膜は、装飾被膜層を形成する最外層とともに装飾品の外観に現れる。したがって、本発明に係る装飾品には、いわゆるツートーンの装飾品等も含まれる。
【００４７】
仕上げ被膜層の厚みは、通常０．１から１．０μｍ、好ましくは０．２から０．５μｍである。
【００４８】
また、仕上げ被膜層と前記装飾被膜層の間に混合層を有していてもよく、前記混合層は、仕上げ被膜層と装飾被膜層を形成する金属またはその合金であることが好ましい。
この混合層の厚みは０．００５から０．１μｍであることが好ましい。
【００４９】
さらにまた、この仕上げ被膜層は、装飾被膜層表面の一部に、チタン被膜とシリコン被膜とダイヤモンドライクカーボン（ＤＬＣ）被膜とがこの順で形成されていてもよい。この場合、下層の厚みは、通常０．０５から０．３μｍ、好ましくは０．０８から０．２μｍであり、中間層の厚みは、通常０．０５から０．３μｍ、好ましくは０．０８から０．２μｍであり、上層の厚みは、通常０．５から３．０μｍ、好ましくは０．８から１．５μｍである。
【００５０】
上記の単層構造、二層構造、三層構造を構成する各層は、通常、乾式メッキ法により形成される。乾式メッキ法としては、具体的には、スパッタリング法、アーク法、イオンプレーティング法、イオンビーム等の物理的蒸着法（ＰＶＤ）、ＣＶＤなどが挙げられる。中でも、スパッタリング法、アーク法、イオンプレーティング法が特に好ましく用いられる。
【００５１】
このような装飾被膜層と色調の異なる被膜を装飾被膜層表面の一部に有する装飾品は、たとえば以下のような方法により調製することができる。
【００５２】
まず、装飾品用基材表面に下地層を形成し、この下地層表面に、前記装飾被膜層を形成した後、この装飾被膜層表面の一部にマスキング処理を施し、この装飾被膜層およびマスク表面に装飾被膜層と色調の異なるメッキ被膜を乾式メッキ法または湿式メッキ法で形成し、その後、このマスクおよびマスクの上のメッキ被膜を除去する工程を少なくとも１回行うことにより、金色調もしくは金合金色調を有する金色被膜と、この金色被膜と色調の異なる少なくとも１つのメッキ被膜とからなる、２以上の色調を有する装飾被膜層を得ることができる。
【００５３】
以下、本発明を実施例により説明するが、本発明は、これらの実施例により何ら限定されるものではない。
【実施例１】
【００５４】
まず、ステンレス鋼（ＳＵＳ３１６Ｌ）を機械加工して得られた装飾品である腕時計ケース用基材および腕時計バンド用基材を有機溶剤で洗浄・脱脂した。なお、これらの基材の表面は、機械加工により鏡面仕上げとした。
【００５５】
次いで、これらの基材をイオンプレーティング装置内に取り付け、アルゴン雰囲気中で基材表面をボンバードクリーニングした。
【００５６】
次いで、これらの基材表面に、厚み０．０５μｍのチタンメッキ被膜（下地層）をスパッタリング法により下記の成膜条件で形成した。
＜成膜条件＞
ターゲット：チタン
スパッタリング供給電力：０．８ｋＷ
ガス：アルゴンガス
成膜圧力：０．１６Ｐａ
加速電圧（バイアス電圧）：Ｇｒｏｕｎｄから−２００Ｖ
【００５７】
次いで、これらの基材表面に形成されたチタンメッキ被膜表面に、金色色調を有する窒化物である窒化チタンメッキ被膜をスパッタリング法により下記の成膜条件で形成した。＜成膜条件＞
ターゲット：チタン
スパッタリング供給電力：０．８ｋＷ
ガス：アルゴンガス、窒素ガス
成膜圧力：０．１６Ｐａ
加速電圧（バイアス電圧）：Ｇｒｏｕｎｄから−２００Ｖ
【００５８】
次いで、これらの基材表面に形成された窒化チタンの混合メッキ被膜表面に、厚み０．０５μｍの金色色調を有する金とシリコンによる金合金被膜（装飾被膜層）をスパッタリング法により下記の成膜条件で形成し、金色色調の腕時計ケースおよび腕時計バンドを得た。
＜成膜条件＞
ターゲット：金−シリコン合金
スパッタリング供給電力：０．４ｋＷ
ガス：アルゴンガス
成膜圧力：０．１６Ｐａ
加速電圧（バイアス電圧）：Ｇｒｏｕｎｄから−２００Ｖ
なお、このとき、金−シリコン合金ターゲットは、成膜した膜の組成が共晶点となるように調整する。    
【００５９】
上記のようにして得られた腕時計ケースおよび腕時計バンドの表面に形成されている金合金被膜の表面硬度（Ｈｖ：マイクロビッカース硬度計、５ｍＮ荷重、保持時間１０秒）は１０００であった。これらの腕時計ケースおよび腕時計バンドは、耐傷性に優れ、しかも金色色調で、高級感のある金色被膜が形成されていた。
【実施例２】
【００６０】
まず、ステンレス鋼（ＳＵＳ３１６Ｌ）を機械加工して得られた装飾品である腕時計ケース用基材および腕時計バンド用基材を有機溶剤で洗浄・脱脂した。なお、これらの基材の表面は、機械加工により鏡面仕上げとした。
【００６１】
次いで、これらの基材をイオンプレーティング装置内に取り付け、アルゴン雰囲気中で基材表面をボンバードクリーニングした。
【００６２】
次いで、これらの基材表面に、厚み０．０５μｍのチタンメッキ被膜（下地層）をスパッタリング法により下記の成膜条件で形成した。
＜成膜条件＞
ターゲット：チタン
スパッタリング供給電力：０．８ｋＷ
ガス：アルゴンガス
成膜圧力：０．１６Ｐａ
加速電圧（バイアス電圧）：Ｇｒｏｕｎｄから−２００Ｖ
【００６３】
次いで、これらの基材表面に形成されたチタンメッキ被膜表面に、金色色調を有する窒化物である窒化チタンメッキ被膜をスパッタリング法により下記の成膜条件で形成した。＜成膜条件＞
ターゲット：チタン
スパッタリング供給電力：０．８ｋＷ
ガス：アルゴンガス、窒素ガス
成膜圧力：０．１６Ｐａ
加速電圧（バイアス電圧）：Ｇｒｏｕｎｄから−２００Ｖ
【００６４】
次いで、これらの基材表面に形成された窒化チタンの混合メッキ被膜表面に、厚み０．０５μｍの金色色調を有する金とゲルマニウムによる金合金被膜（装飾被膜層）をスパッタリング法により下記の成膜条件で形成し、金色色調の腕時計ケースおよび腕時計バンドを得た。
＜成膜条件＞
ターゲット：金−ゲルマニウム合金
スパッタリング供給電力：０．４ｋＷ
ガス：アルゴンガス
成膜圧力：０．１６Ｐａ
加速電圧（バイアス電圧）：Ｇｒｏｕｎｄから−２００Ｖ
なお、このとき、金−ゲルマニウム合金ターゲットは、成膜した膜の組成が共晶点となるように調整する。
【００６５】
上記のようにして得られた腕時計ケースおよび腕時計バンドの表面に形成されている金合金被膜の表面硬度（Ｈｖ：マイクロビッカース硬度計、５ｍＮ荷重、保持時間１０秒）は９００であった。これらの腕時計ケースおよび腕時計バンドは、耐傷性に優れ、しかも金色色調で、高級感のある金色被膜が形成されていた。
【実施例３】
【００６６】
まず、黄銅（銅合金）を機械加工して得られた装飾品である腕時計ケース用基材および腕時計バンド用基材を有機溶剤で洗浄・脱脂した。なお、これらの基材の表面は、機械加工により鏡面仕上げとした。
【００６７】
次いで、これらの基材を下記の組成を有するメッキ液中に浸漬し、下記のメッキ条件で電気メッキをして厚さ２μｍの銅−錫合金メッキ被膜（下地層１）基材表面に形成し、水洗した。  
《銅−錫合金メッキ》
＜メッキ液の組成＞
シアン化銅                      １５ｇ／ｌ（銅換算）
錫酸ナトリウム                  １５ｇ／ｌ（錫換算）
シアン化亜鉛                      １ｇ／ｌ（亜鉛換算）
ＫＯＨ                          ２０ｇ／ｌ
ＫＣＮ（フリー）                ３０ｇ／ｌ
光沢剤                          １０ｍｌ／ｌ
＜メッキ条件＞
ｐＨ                            １２．５（ａｔ５０℃）
液温                            ５０℃
電流密度（Ｄｋ）                ２Ａ／ｄｍ２
成膜速度                        ３分／１μｍ
【００６８】
次いで、これらの銅−錫合金メッキ被膜を有する基材を下記の組成を有するメッキ液中に浸漬し、下記のメッキ条件で電気メッキして厚み２μｍの銅−錫−亜鉛合金メッキ被膜（下地層２）を銅−錫合金メッキ被膜表面に形成し、水洗した。
《銅−錫−亜鉛合金メッキ》
＜メッキ液の組成＞
シアン化銅                    ８．５ｇ／ｌ（銅換算）
錫酸ナトリウム              ３４．０ｇ／ｌ（錫換算）
シアン化亜鉛                      １ｇ／ｌ（亜鉛換算）
ＫＯＨ                          ２０ｇ／ｌ
ＫＣＮ（フリー）                ５０ｇ／ｌ
光沢剤１                          ５ｍｌ／ｌ
光沢剤２                          ５ｍｌ／ｌ
＜メッキ条件＞
ｐＨ                            １３．０（ａｔ５０℃）
液温                            ６０℃
電流密度（Ｄｋ）                ２Ａ／ｄｍ２
成膜速度                        ３分／１μｍ
【００６９】
次いで、これらの銅−錫−亜鉛合金メッキ被膜を有する基材を下記の組成を有するメッキ液中に浸漬し、下記のメッキ条件で電気メッキして厚み０．５μｍのパラジウムストライクメッキ被膜（下地層３）を銅−錫−亜鉛合金メッキ被膜表面に形成し、水洗した。
《パラジウムストライクメッキ》
＜メッキ液の組成＞
純パラジウム                １から３ｇ／ｌ
＜メッキ条件＞
ｐＨ                        ８
液温                        ３２℃
電流密度（Ｄｋ）            ３から５Ａ／ｄｍ２
時間                        ３０秒
【００７０】
次いで、これらの基材をスパッタリング装置内に取り付け、アルゴン雰囲気中で基材表面をボンバードクリーニングした。
【００７１】
次いで、これらの基材表面に形成されたパラジウムストライクメッキ被膜表面に、厚み０．０５μｍのタンタル被膜（下地層４）をスパッタリング法（マグネトロンスパッタリング方式）により下記の成膜条件で形成した。
＜成膜条件＞
ターゲット：タンタル
スパッタガス：アルゴンガス
成膜圧力：０．４Ｐａ
ターゲット印加電力：０．５ｋＷ
バイアス電圧（加速電圧）：−５０Ｖ
【００７２】
次いで、これらの基材表面に形成されたチタンメッキ被膜表面に、金色色調を有する窒化物である窒化チタンメッキ被膜をスパッタリング法により下記の成膜条件で形成した。
＜成膜条件＞
ターゲット：チタン
スパッタリング供給電力：０．８ｋＷ
ガス：アルゴンガス、窒素ガス
成膜圧力：０．１６Ｐａ
加速電圧（バイアス電圧）：Ｇｒｏｕｎｄから−２００Ｖ
【００７３】
次いで、これらの基材表面に形成された窒化チタンの混合メッキ被膜表面に、厚み０．０５μｍの金色色調を有する金とシリコンによる金合金被膜（装飾被膜層）をスパッタリング法により下記の成膜条件で形成し、金色色調の腕時計ケースおよび腕時計バンドを得た。
＜成膜条件＞
ターゲット：金−シリコン合金
スパッタリング供給電力：０．４ｋＷ
ガス：アルゴンガス
成膜圧力：０．１６Ｐａ
加速電圧（バイアス電圧）：Ｇｒｏｕｎｄから−２００Ｖ
なお、このとき、金−シリコン合金ターゲットは、成膜した膜の組成が共晶点となるように調整する。
【００７４】
上記のようにして得られた腕時計ケースおよび腕時計バンドの表面に形成されている金合金被膜の表面硬度（Ｈｖ：マイクロビッカース硬度計、５ｍＮ荷重、保持時間１０秒）は１０００であった。これらの腕時計ケースおよび腕時計バンドは、耐傷性に優れ、しかも金色色調で、高級感のある金色被膜が形成されていた。
【実施例４】
【００７５】
まず、ステンレス鋼（ＳＵＳ３１６Ｌ）を機械加工して得られた装飾品である腕時計ケース用基材および腕時計バンド用基材を有機溶剤で洗浄・脱脂した。なお、これらの基材の表面は、機械加工により鏡面仕上げとした。
【００７６】
次いで、これらの基材をイオンプレーティング装置内に取り付け、アルゴン雰囲気中で基材表面をボンバードクリーニングした。
【００７７】
次いで、これらの基材表面に、厚み０．０５μｍのチタンメッキ被膜（下地層）をイオンプレーティング法（熱陰極法）により下記の成膜条件で形成した。
＜成膜条件＞
蒸発源：チタン
電子銃：１０ｋＶ、２００から５００ｍＡ
ガス：アルゴンガス
成膜圧力：０．００４から０．００９Ｐａ
加速電圧（バイアス電圧）：Ｇｒｏｕｎｄから−１００Ｖ
アノード電圧：５０Ｖ
フィラメント電圧：７Ｖ
次いで、これらの基材表面に形成されたチタンメッキ被膜表面に、金色色調を有する窒化物である窒化チタンメッキ被膜をスパッタリング法により下記の成膜条件で形成した。＜成膜条件＞
ターゲット：チタン
スパッタリング供給電力：０．８ｋＷ
ガス：アルゴンガス、窒素ガス
成膜圧力：０．１６Ｐａ
加速電圧（バイアス電圧）：Ｇｒｏｕｎｄから−２００Ｖ
【００７８】
次いで、これらの基材表面に形成された窒化チタンの混合メッキ被膜表面に、厚み０．０５μｍの金色色調を有する金とゲルマニウムによる金合金被膜（装飾被膜層）をスパッタリング法により下記の成膜条件で形成し、金色色調の腕時計ケースおよび腕時計バンドを得た。
＜成膜条件＞
ターゲット：金−ゲルマニウム合金
スパッタリング供給電力：０．４ｋＷ
ガス：アルゴンガス
成膜圧力：０．１６Ｐａ
加速電圧（バイアス電圧）：Ｇｒｏｕｎｄから−２００Ｖ
なお、このとき、金−ゲルマニウム合金ターゲットは、成膜した膜の組成が共晶点となるように調整する。
【００７９】
上記のようにして得られた腕時計ケースおよび腕時計バンドの表面に形成されている金合金被膜の表面硬度（Ｈｖ：マイクロビッカース硬度計、５ｍＮ荷重、保持時間１０秒）は９００であった。これらの腕時計ケースおよび腕時計バンドは、耐傷性に優れ、しかも金色色調で、高級感のある金色被膜が形成されていた。
【実施例５】
【００８０】
実施例１と同様にして得た金合金被膜（装飾被膜層）表面の一部に、この被膜の色調と異なるメッキ被膜を乾式メッキ法により形成した。
【００８１】
すなわち、これらの金合金被膜表面に、厚み０．６μｍの白色色調を有する炭化チタンメッキ被膜（炭化チタン層）をイオンプレーティング法（熱陰極法）により下記の成膜条件で形成した。
＜成膜条件＞
蒸発源：チタン
電子銃：１０ｋＶ、３００ｍＡ
ガス：メタンガスとアルゴンガスとの混合ガス
成膜圧力：０．０２Ｐａ
加速電圧（バイアス電圧）：Ｇｒｏｕｎｄから−１００Ｖ
アノード電圧：６０Ｖ
フィラメント電圧：７Ｖ
【００８２】
次いで、これらの基材表面に形成された炭化チタンメッキ被膜表面に、厚み０．０５μｍの白色色調を有するプラチナ被膜（装飾被膜層）をイオンプレーティング法（熱陰極法）により下記の成膜条件で形成した。
＜成膜条件＞
蒸発源：プラチナ
電子銃：１０ｋＶ、５００ｍＡ
ガス：アルゴンガス
成膜圧力：０．２Ｐａ
加速電圧（バイアス電圧）：Ｇｒｏｕｎｄから−５０Ｖ
アノード電圧：６０Ｖ
フィラメント電圧：７Ｖ
【００８３】
次いで、このプラチナ被膜表面の一部にマスキング処理（マスク材としてエポキシ系レジストを使用した）を施し、プラチナ被膜、炭化チタンメッキ被膜を順次エッチング液で
除去し、最後にマスクを除去することにより、金色色調の被膜と、プラチナ色調の被膜とからなる、２つの色調の異なる装飾被膜層を有する腕時計ケースおよび腕時計バンドを得た。
【００８４】
上記のようにして得られた腕時計ケースおよび腕時計バンドの表面に形成されているプラチナ被膜の表面硬度（Ｈｖ：マイクロビッカース硬度計、５ｍＮ荷重、保持時間１０秒）は、１２００であり、金合金メッキ被膜の表面硬度（Ｈｖ：マイクロビッカース硬度計、５ｍＮ荷重、保持時間１０秒）は、１０００であった。これらの腕時計ケースおよび腕時計バンドは、耐傷性に優れ、しかも、金色色調とプラチナ色調を併せ持つ、高級感のある被膜が形成されていた。
【実施例６】
【００８５】
実施例４と同様にして得た金合金被膜（装飾被膜層）表面の一部に、この被膜の色調と異なるメッキ被膜を乾式メッキ法により形成した。
【００８６】
すなわち、この被膜表面の一部にマスク材（エポキシ系レジスト）を塗布し乾燥させた後、被膜表面およびマスク材表面に、厚み０．０５μｍのチタンメッキ被膜をスパッタリング法（マグネトロンスパッタリング方式）により下記の成膜条件で形成した。
＜成膜条件＞
ターゲット：チタン
スパッタガス：アルゴンガス
成膜圧力：０．０２Ｐａ
ターゲット印加電力：０．３から０．５ｋＷ
バイアス電圧（加速電圧）：−５０から−１００Ｖ
【００８７】
次いで、このチタンメッキ被膜表面に、厚み０．１μｍのシリコンメッキ被膜をスパッタリング法（マグネトロンスパッタリング方式）により下記の成膜条件で形成した。
＜成膜条件＞
ターゲット：シリコン
スパッタガス：アルゴンガス
成膜圧力：０．０５Ｐａ
ターゲット印加電力：０．３から０．５ｋＷ
バイアス電圧（加速電圧）：−５０から−１００Ｖ
【００８８】
次いで、このシリコンメッキ被膜表面に、厚み０．１μｍの黒色のダイヤモンドライクカーボン（ＤＬＣ）メッキ被膜をプラズマＣＶＤ(Ｃｈｅｍｉｃａｌ  Ｖａｐｏｒ  Ｄｅｐｏｓｉｔｉｏｎ）により下記の成膜条件で形成した。
＜成膜条件＞
ガ  ス  ：ベンゼン
成膜圧力：０．２Ｐａ
フィラメント電流：２０Ａ
アノード電流：２．０Ａ
カソード電圧（加速電圧）：−１．０から−５．０ｋＶ
次いで、塩化メチレンでマスキング材をエッチングし、マスキング材直上に形成されているチタンメッキ被膜、シリコンメッキ被膜およびＤＬＣ被膜をリフトオフすることにより、金色色調の被膜と黒色のＤＬＣメッキ被膜とからなる、２つの色調の異なる装飾被膜層を有する腕時計ケースおよび腕時計バンドを得た。
【００８９】
上記のようにして得られた腕時計ケースおよび腕時計バンドの表面に形成されている金色被膜の表面硬度（Ｈｖ：マイクロビッカース硬度計、５ｍＮ荷重、保持時間１０秒）は
、９００であり、ＤＬＣメッキ被膜の表面硬度（Ｈｖ：マイクロビッカース硬度計、５ｍＮ荷重、保持時間１０秒）は、１８００であった。これらの腕時計ケースおよび腕時計バンドは、耐傷性に優れ、しかも、金色色調と黒色色調を併せ持つ、高級感のある被膜が形成されていた。
【００９０】
上記のようにして得られた腕時計ケースおよび腕時計バンドの表面に形成されている仕上げ被膜層の表面硬度は、フィッシャー硬度計（フィッシャー社製、ビッカース圧子、荷重５ｍＮ、保持時間１０秒）でＨＶ９００を示した。なお、試験サンプル数は５個で、表面硬度の数値はその平均値で表わした。
【００９１】
また、得られた腕時計ケースおよび腕時計バンドについて、耐食性試験および摩耗試験を下記方法に従って行なった。
（１）耐食性試験
耐食性試験は、ＪＩＳ Ｈ ８５０２（キャス（ＣＡＳＳ）試験）に従って行なった。試験時間は９６時間とし、その試験面の耐食性評価は、レイティングナンバ標準図表によってレイティングナンバが９．８以上のとき、合格とした。実施例１から６における耐食性試験の結果は、レイティングナンバの値が９．８以上、つまり合格であった。
（２）摩耗試験
被膜形成した試験片をその被膜形成面側を下向きにして、試験片押さえ板と試験片押さえネジとによって、試験片取付台の開口部に固定する。そして、摩耗輪に研磨紙を貼り付ける。この摩耗輪に、天秤機構によって研磨紙を試験片に押しつけるような上向きの荷重を加える。
そして、試験片取付台を、モータの回転運動を往復運動に変換する機構によって往復運動させ、さらに摩耗輪を試験片取付台の１往復ごとに角度０．９゜ずつ矢印方向に回転させる。その回転によって、試験片を摩耗輪に貼り付けられた研磨紙の摩耗していない新しい領域に常に接触することになる。試験片取付台の往復回数は自動設定することができ、設定した回数で摩耗試験機は自動停止する。
さらに、摩耗輪に貼り付ける研磨紙としては、ラッピングフィルム（フィルム表面に粒子径１２μｍのＡｌ2Ｏ3粒子があるもの）を用い、この研磨紙と試験片との接触荷重は５００ｇとし、試験片取付台の往復運動回数は１００回を条件として、摩耗試験を行なった。試験条件を下記に示す。
【００９２】
本発明の被膜を試験片（ＳＵＳ３０４）に形成したものと、窒化チタンを主体とした金色被覆層をイオンプレーティング法により形成し、次いで、この層上に金または金合金を主体とする金色被覆層をイオンプレーティング法により形成した従来の技術による被覆構成を試験片（ＳＵＳ３０４）に形成したものを摩耗試験機により比較試験を行なった。
＜試験条件＞
摩耗試験機：スガ試験機株式会社製、
ＮＵＳ−ＩＳＯ−２
研磨紙：ラッピングフィルム
粒子径１２μｍのＡｌ2Ｏ3 、＃１２００
接触荷重：５００ｇ
往復運動回数：１００回
摩耗試験を行った結果、本発明品は発色層、仕上げ被膜層のいずれも表面状態の変化はなかった。つまり、合格であった。これに対し、従来品は、最外層の金合金が取れかかり、窒化チタンの金色被覆層にて摩耗キズが無数に入った。
【００９３】
なお、実施例では、腕時計ケースおよび腕時計バンドを製造しているが、実施例に記載の技術は、ネックレス、ペンダント、ブローチ等の装飾品にも適用できることは言うまでもない。